FR 2568937 A1 19860214 FR 8412740 A 19840813 PROCEDE DE FABRICATION D'UNE ROUE DE TURBINE OU DE COMPRESSEUR EN MATERIAU COMPOSITE, ET ROUE AINSI OBTENUE. La présente invention est relative à une roue de turbine ou de compresseur en matériau composite. L'utilisation de matériaux composites pour la fabrication de pièces de turbomachines nécessite la mise en oeuvre de renforts de hautes caractéristiques mécaniques. La nature des fibres constitutives du renfort est choisie en fonction des conditions chimiques et thermiques de l'environnement dans lequel les pièces doivent être utilisées. L'orientation et la répartition des fibres sont quant à elles déterminées en fonction des sollicitations thermomécaniques. L'invention a pour but de fournir un procédé permettant l'obtention, à un coût avantageux, de structures de renfort fibreux particulièrement adaptées à la réalisation de roues de turbines ou de compresseurs. Ce but est atteint au moyen d'un procédé comportant, conformément à l'invention, les étapes qui consistent à: - réaliser au moins deux textures hélicoidales formées chacune par tissage d'une bande en spirale avec des fils de chaîne hélicoidaux et des fils de trame sensiblement perpendiculaires à l'axe de la texture, - assembler les textures hélicoidales en les "vissant" l'une dans l'autre et les empiler par rapprochement mutuel de leurs spires entrelacées, et - densifier l'empilement ainsi réalisé pour obtenir une préforme de roue de turbine ou de compresseur. Les textures à tissage en spirale sont particulièrement bien adaptées à la réalisation de pièces utilisées en rotation dans lesquelles les sollicitations mécaniques engendrent des contraintes essentiellement en traction circonférentielle et en traction radiale. Par ailleurs, l'empilage de plusieurs textures permet, par un choix approprié des dimensions de ces textures, de réaliser des préformes de roue d'épaisseur variable depuis le petit diamètre, au voisinage du moyeu, jusqu'à la périphérie. Par exemple, l'empilement de plusieurs textures de même petit diamètre mais de grands diamètres différents permet la réalisation de préformes d'épaisseur décroissante depuis le voisinage du moyeu jusqu'à la périphérie. De telles préformes sont donc particulièrement adaptées à la réalisation de roues de turbines ou de compresseurs. La fabrication finale par usinage de la préforme s'en trouve facilitée et, surtout, une économie de matière très importante est réalisée en comparaison avec l'utilisation de préformes cylindriques d'épaisseur constante. La présente invention a aussi pour objet une roue de turbine ou de compresseur telle qu'elle peut ktre obtenue au moyen du procédé défini plus haut. La roue de turbine ou de compresseur en matériau composite est, conformément à l'invention, caractérisée en ce qu'elle comporte une structure de renfort formée par l'empilement de plusieurs textures hélicoidales "vissées" l'une dans l'autre, chaque texture étant formée par une bande tissée en spirale avec des fils de chaîne hélicoidaux et des fils de trame sensiblement perpendiculaires à l'axe de la texture. D'autres particularités et avantages du procédé et de la roue de turbine ou de compresseur conformes à l'invention ressortiront à la lecture de la description faite ci-après, à titre indicatif mais non limitatif, en référence aux dessins annexés sur lesquels: - la figure 1 est une vue en perspective montrant deux textures hélicoidales destinées à la fabrication d'une roue de turbine conformément à l'invention, - la figure 2 est une vue en perspective illustrant l'assemblage des textures de la figure 1, - la figure 3 est une vue schématique en coupe montrant les textures de la figure 1 assemblées et empilées dans un outillage en vue de la densification, et - la figure 4 est une vue schématique en coupe montrant la préforme obtenue après densification dans l'outillage de la 68937 figure 3. Les deux textures 10 et 11 de la figure 1 sont constituées par des bandes de renfort fibreux, chaque bande ayant une surface engendrée par un segment dont les sommets décrivent deux hélices coaxiales de même pas et qui s'étend en direction sensiblement perpendiculaire à l'axe de ces hélices. Les textures hélicoidales 10 et 11 sont réalisées par tissage en spirale avec des fils de chaîne hélicoidaux et des fils de trame perpendiculaires à l'axe de la texture. Les fils utilisés sont par exemple des fils formés de fibres de carbone, de carbure de silicium, d'alumine, de "Kevlar", ou des fils à base d'autres fibres à hautes caractéristiques mécaniques et/ou thermiques. Le tissage peut être du type toile, satin ou autre. Les textures 10 et 11 présentent un même diamètre intérieur d, mais des diamètres extérieurs Dl et D2 différents, la bande formant la texture 10 étant plus large que celle formant la texture 11. Les deux textures 10 et 11 sont assemblées avec le même pas par "vissage" de l'une des textures dans l'autre. Ainsi, chaque spire d'une texture vient s'intercaler entre deux spires de l'autre texture (figure 2). Après assemblage, les textures sont empilées. La texture 11 ayant un diamètre extérieur plus petit que celui de la texture 10, on peut ainsi obtenir une surépaisseur dans la partie adjacente au plus petit diamètre, c'est-à-dire dans la partie destinée à former le moyeu de la roue. En vue de la densification de la structure de renfort, celle-ci est placée dans un outillage maintenant les textures 10 et 11 empilées. Comme le montre la figure 3, cet outillage est constitué essentiellement par un moule dont la cavité annulaire 12 présente, en section droite, une première partie dont la largeur décroît depuis le petit diamètre en direction de la périphérie et une deuxième partie de largeur constante qui se raccorde à la première partie et s'étend radialement jusqu'au grand diamètre. La densification consiste, comme connu en soi, à infiltrer une matrice au sein de la porosité de la structure de renfort. La matrice est par exemple en matériau réfractaire tel que le carbone ou le carbure de silicium. L'infiltration est réalisée par exemple par densification en phase vapeur ou par imprégnation liquide suivie d'un traitement thermique. Apres densification, la préforme (13) obtenue (figure 4) est usinée pour aboutir à la roue désirée; ainsi, les aubes de la roue sont réalisées par usinage de la partie périphérique de la préforme. L'utilisation de plusieurs textures hélicoidales de dimensions différentes permet l'obtention d'une préforme se rapprochant de la forme de la pièce définitive, donc une très substantielle économie de matériau. Dans certains cas, il est avantageux de tisser au moins l'une des textures hélicoidales avec un grammage variable entre le petit diamètre et le grand diamètre. Par exemple, en augmentant la densité de fils de chaîne hélicoidaux- du côté du petit diamètre, l'on obtient une préforme avec un taux de renfort circonférentiel plus élevé au voisinage du moyeu qu'au voisinage de la périphérie. D'autres modifications et adjonctions pourront être apportées au mode de réalisation décrit ci-avant sans pour cela sortir du cadre de protection défini par les revendications annexées. En particulier, le nombre de textures hélicoidales utilisées pourra être supérieur à deux. REVENDICATIONS 1. Procédé de fabrication d'une roue de turbine ou de compresseur en matériau composite, caractérisé en ce qu'il comporte les étapes qui consistent à: - réaliser au moins deux textures hélicoidales formées chacune par tissage d'une bande en spirale avec des fils de chaîne hélicoidaux et des fils de trame sensiblement perpendiculaires à l'axe de la texture, - assembler les textures hélicoidales en les "vissant" l'une dans l'autre et les empiler par rapprochement mutuel de leurs spires entrelacées, et - densifier l'empilement ainsi réalisé pour obtenir une préforme de roue de turbine ou de compresseur. 2. Procédé selon la revendication 1, caractérisé en ce que l'on assemble des textures hélicoidales formées par des bandes de largeurs différentes. 3. Procédé selon l'une quelconque des revendications 1 et 2, caractérisé en ce que l'on tisse au moins l'une des textures avec un grammage variable de manière à obtenir un taux de renfort variable au sein de la préforme. 4. Roue de turbine ou de compresseur en matériau composite, caractérisée en ce qu'elle comporte une structure de renfort formée par l'empilement de plusieurs textures hélicoidales (10, 11) "vissées" l'une dans l'autre, chaque texture étant formée par une bande tissée en spirale avec des fils de chaîne hélicoidaux et des fils de trame sensiblement perpendiculaires à l'axe de la texture.